【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
一般式（Ｉ）、（ＩＩ）、または（ＩＩＩ）
【化１】
2013528929.tif 000001
［式中、
Ｘは、ＮＲ4、Ｏ、Ｓ、またはＰＲ4であり；
Ｙは、ＮＲ5、Ｏ、Ｓ、またはＰＲ5であり；
ここで、該記号ＸおよびＹのうちの少なくとも１つはＮＲ4またはＮＲ5であり；
Ｒ1およびＲ3は、それぞれ独立して、置換もしくは非置換のＣ1〜Ｃ20アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ1基または２つの隣接するＲ3基が、各場合において、それらが結合している炭素原子と一緒に、合計で３〜１２個の原子を有する環を形成し、この場合、該環は、飽和あるいは単不飽和または多価不飽和であってもよく、ならびに、炭素原子に加えて、Ｎ、Ｏ、およびＰから選択される１つ以上のヘテロ原子を有していてもよく、該環は、非置換あるいは一置換または多置換であってもよく、ならびに／あるいは、さらに３〜１２員環に縮合していてもよく；
この場合、該Ｒ1基またはＲ3基のうちの少なくとも１つは、それらがＸまたはＹに対してパラ位に配置されている場合、Ｓｉ、Ｇｅ、Ｏ、Ｓ、もしくはＰから選択されるヘテロ原子を介して、またはｓｐ3−混成炭素原子を介して、結合しており；
Ｒ2は、置換もしくは非置換のＣ1〜Ｃ20−アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ2基が、各場合において、それらが結合している炭素原子と一緒に、３〜１２個の炭素原子で構成される環を形成しており、この場合、該環は、飽和あるいは単不飽和または多価不飽和であってもよく、該環は、非置換あるいは一置換または多置換であってもよく、ならびに／あるいは、さらに３〜１２員環に縮合していてもよく；
ｌ、ｎは、それぞれ独立して、０、１、２、３、または４であり、この場合、少なくともｌまたはｎは、１、２、３、または４であり；
ｍは、０、１、または２であり；
Ｒ4、Ｒ5は、それぞれ独立して、置換もしくは非置換のＣ6〜Ｃ30−アリールまたは置換もしくは非置換のＣ1〜Ｃ20−アルキルであり；
Ｒ6、Ｒ7、Ｒ8は、それぞれ独立して、置換もしくは非置換のＣ1〜Ｃ20−アルキルまたは置換もしくは非置換のＣ6〜Ｃ30−アリール、５〜３０個の環原子を有する置換もしくは非置換のヘテロアリール、−Ｏ−Ｓｉ（Ｃ1〜Ｃ20−アルキル）3、−Ｏ−Ｓｉ（Ｃ6〜Ｃ30−アリール）3、Ｃ1〜Ｃ20−アルコキシ、Ｃ6〜Ｃ30−アリールオキシ、またはハロゲン化Ｃ1〜Ｃ20−アルキル基であり；
あるいは２つの隣接するＲ6およびＲ7、Ｒ6およびＲ8、あるいはＲ7およびＲ8基が、それらが結合している原子と一緒に、合計で３〜１２個の原子を有する環を形成し、この場合、該環は、飽和あるいは単不飽和または多価不飽和であってもよく、ならびに、該Ｒ6、Ｒ7、またはＲ8基が結合している原子に加えて、もっぱら炭素原子あるいはＮ、Ｏ、およびＰから選択される１つ以上のさらなるヘテロ原子を有していてもよく、該環は、非置換あるいは一置換または多置換であってもよく、ならびに／あるいは、さらに３〜１２員環に縮合していてもよい］の、少なくとも１種の置換カルバゾール誘導体を含む、有機発光ダイオード、有機太陽電池、またはスイッチング素子。
【請求項２】
前記一般式（Ｉ）、（ＩＩ）、または（ＩＩＩ）の少なくとも１種の置換カルバゾール誘導体における前記Ｒ1およびＲ3基が、それぞれ、以下：
Ｒ1およびＲ3は、それぞれ独立して、置換もしくは非置換のＣ1〜Ｃ20−アルキル、置換もしくは非置換のＣ6〜Ｃ30−アリール、５〜３０個の環原子を有する置換もしくは非置換のヘテロアリール、ＳｉＲ6Ｒ7Ｒ8、アミノ（−ＮＲ6Ｒ7）であり；
Ｒ6、Ｒ7、Ｒ8は、それぞれ独立して、置換もしくは非置換のＣ1〜Ｃ20−アルキルまたは置換もしくは非置換のＣ6〜Ｃ30−アリール、５〜３０個の環原子を有する置換もしくは非置換のヘテロアリール、−Ｏ−Ｓｉ（Ｃ1〜Ｃ20−アルキル）3、−Ｏ−Ｓｉ（Ｃ6〜Ｃ30−アリール）3であり；
あるいは２つの隣接するＲ6およびＲ7、Ｒ6およびＲ8、あるいはＲ7およびＲ8基が、それらが結合している原子と一緒に、合計で４〜８個の原子を有する環を形成しており、この場合、該環は、飽和あるいは単不飽和または多価不飽和であってもよく、ならびに、該Ｒ6、Ｒ7、またはＲ8基が結合している原子に加えて、炭素原子をもっぱら有し、該環は、非置換あるいは一置換または多置換であってもよく、ならびに／あるいは、さらに５〜８員環に縮合していてもよい、
として定義される、請求項１記載の有機発光ダイオード、有機太陽電池、またはスイッチング素子。
【請求項３】
前記一般式（Ｉ）、（ＩＩ）、または（ＩＩＩ）の少なくとも１種の置換カルバゾール誘導体における前記Ｒ1およびＲ3基が、それぞれ、以下：
Ｒ1およびＲ3は、それぞれ独立して、置換または非置換のＣ1〜Ｃ6−アルキル；フルオレニル；置換もしくは非置換のＣ6〜Ｃ14−アリール；以下の（Ｉａ）、（ＩＩａ）、（ＩＩＩａ）、（Ｉｂ）、（ＩＩｂ）、または（ＩＩＩｂ）基のうちの１つ；ＳｉＲ6Ｒ7Ｒ8、またはアミノ（−ＮＲ6Ｒ7）であり；
【化２】
2013528929.tif 000002
Ｒ6、Ｒ7、Ｒ8は、それぞれ独立して、置換もしくは非置換のＣ1〜Ｃ6−アルキル；置換もしくは非置換のＣ6〜Ｃ14−アリール；前述の（Ｉａ）、（ＩＩａ）、（ＩＩＩａ）、（Ｉｂ）、（ＩＩｂ）、または（ＩＩＩｂ）基のうちの１つ；−Ｏ−Ｓｉ（Ｃ1〜Ｃ6−アルキル）3、−Ｏ−Ｓｉ（Ｃ6〜Ｃ30−アリール）3；−Ｏ−Ｓｉ（Ｃ1〜Ｃ6−アルキル）2−前述の（Ｉａ）、（ＩＩａ）、（ＩＩＩａ）、（Ｉｂ）、（ＩＩｂ）、または（ＩＩＩｂ）基のうちの１つであり；
あるいは２つの隣接するＲ6およびＲ7、Ｒ6およびＲ8、あるいはＲ7およびＲ8基が、それらが結合している原子と一緒に、合計で４〜６個、好ましくは５個の原子を有する環を形成しており、この場合、該環は、飽和あるいは単不飽和または多価不飽和であってもよく、ならびに、該Ｒ6、Ｒ7、またはＲ8基が結合している原子に加えて、炭素原子をもっぱら有し、該環は、さらに５〜８員環、好ましくは６員環に縮合していてもよく；
この場合、該（Ｉａ）、（ＩＩａ）、（ＩＩＩａ）、（Ｉｂ）、（ＩＩｂ）、または（ＩＩＩｂ）基における基および添え字は、それぞれ、以下のように定義される：
Ｘa、Ｘbは、それぞれ、ＮＲ4a、ＮＲ4b、Ｏ、Ｓ、ＰＲ4a、またはＰＲ4bであり；
Ｙa、Ｙbは、それぞれ、ＮＲ5a、ＮＲ5b、Ｏ、Ｓ、ＰＲ5a、またはＰＲ5bであり；
ここで、記号Ｘa、Ｘb、またはＹa、Ｙbのうちの少なくとも１つは、ＮＲ4a、ＮＲ4b、またはＮＲ5a、ＮＲ5bである；
Ｒ1a、Ｒ1b、およびＲ3a、Ｒ3bは、それぞれ独立して、置換もしくは非置換のＣ1〜Ｃ20アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ1基または２つの隣接するＲ3基が、各場合において、それらが結合している炭素原子と一緒に、合計で３〜１２個の原子を有する環を形成し、この場合、該環は、飽和あるいは単不飽和または多価不飽和であってもよく、ならびに、炭素原子に加えて、Ｎ、Ｏ、およびＰから選択される１つ以上のヘテロ原子を有していてもよく、該環は、非置換あるいは一置換または多置換であってもよく、ならびに／あるいは、さらに３〜１２員環に縮合していてもよく；
この場合、該Ｒ1基またはＲ3基のうちの少なくとも１つは、それらがＸまたはＹに対してパラ位に配置されている場合、Ｓｉ、Ｇｅ、Ｏ、Ｓ、もしくはＰから選択されるヘテロ原子を介して、またはｓｐ3−混成炭素原子を介して、結合しており；
Ｒ2aおよびＲ2bは、それぞれ、置換もしくは非置換のＣ1〜Ｃ20−アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ2基が、各場合において、それらが結合している炭素原子と一緒に、３〜１２個の炭素原子で構成される環を形成しており、この場合、該環は、飽和あるいは単不飽和または多価不飽和であってもよく、該環は、非置換あるいは一置換または多置換であってもよく、ならびに／あるいは、さらに３〜１２員環に縮合していてもよく；
ｌa、ｌb、ｎa、ｎbは、それぞれ独立して、０、１、２、３、または４であり、この場合、少なくともｌまたはｎは、１、２、３、または４であり；
ｍa、ｍbは、それぞれ、０、１、または２であり；
Ｒ4a、Ｒ4b、Ｒ5a、Ｒ5bは、それぞれ独立して、置換もしくは非置換のＣ6〜Ｃ30−アリールまたは置換もしくは非置換のＣ1〜Ｃ20−アルキルであり；
Ｒ6a、Ｒ6b、Ｒ7a、Ｒ7b、Ｒ8a、Ｒ8bは、それぞれ独立して、置換もしくは非置換のＣ1〜Ｃ20−アルキルまたは置換もしくは非置換のＣ6〜Ｃ30−アリール、５〜３０個の環原子を有する置換もしくは非置換のヘテロアリール、−Ｏ−Ｓｉ（Ｃ1〜Ｃ20−アルキル）3、−Ｏ−Ｓｉ（Ｃ6〜Ｃ30−アリール）3、Ｃ1〜Ｃ20−アルコキシ、Ｃ6〜Ｃ30−アリールオキシ、またはハロゲン化Ｃ1〜Ｃ20−アルキル基であり；
あるいは２つの隣接するＲ6およびＲ7、Ｒ6およびＲ8、あるいはＲ7およびＲ8基が、それらが結合している原子と一緒に、合計で３〜１２個の原子を有する環を形成し、この場合、該環は、飽和あるいは単不飽和または多価不飽和であってもよく、ならびに、該Ｒ6、Ｒ7、またはＲ8基が結合している原子に加えて、もっぱら炭素原子あるいはＮ、Ｏ、およびＰから選択される１つ以上のさらなるヘテロ原子を有していてもよく、該環は、非置換あるいは一置換または多置換であってもよく、ならびに／あるいは、さらに３〜１２員環に縮合していてもよい
として定義される、請求項２記載の有機発光ダイオード、有機太陽電池、またはスイッチング素子。
【請求項４】
前記一般式（Ｉ）、（ＩＩ）、または（ＩＩＩ）の前記少なくとも１種の置換カルバゾール誘導体におけるｌ、ｎ、およびｍが、それぞれ、以下：
ｌおよびｎは、それぞれ独立して、０、１、または２であり、この場合、少なくともｌまたはｎは、１または２であり；
ｍは、０である
として定義される、請求項１から３までのいずれか一項記載の有機発光ダイオード、有機太陽電池、またはスイッチング素子。
【請求項５】
前記一般式（Ｉ）、（ＩＩ）、または（ＩＩＩ）の前記少なくとも１種の置換カルバゾール誘導体における少なくとも１つのＲ1またはＲ3置換基が、ＸまたはＹに対してパラ位に配置されている、請求項１から４までのいずれか一項記載の有機発光ダイオード、有機太陽電池、またはスイッチング素子。
【請求項６】
前記一般式（Ｉ）、（ＩＩ）、または（ＩＩＩ）の前記少なくとも１種の置換カルバゾール誘導体における前記Ｒ4またはＲ5置換基が、それぞれ、以下：
Ｒ4およびＲ5は、それぞれ独立して、非置換のフェニル、ＳｉＲ6Ｒ7Ｒ8−置換フェニルであり；
Ｒ6、Ｒ7、Ｒ8は、それぞれ独立して、置換もしくは非置換のＣ1〜Ｃ6−アルキル；置換もしくは非置換のＣ6〜Ｃ14−アリール；以下の（Ｉａ）、（ＩＩａ）、（ＩＩＩａ）、（Ｉｂ）、（ＩＩｂ）、または（ＩＩＩｂ）基のうちの１つ；−Ｏ−Ｓｉ（Ｃ1〜Ｃ6−アルキル）3、−Ｏ−Ｓｉ（Ｃ6〜Ｃ30−アリール）3；−Ｏ−Ｓｉ（Ｃ1〜Ｃ6−アルキル）2−以下の（Ｉａ）、（ＩＩａ）、（ＩＩＩａ）、（Ｉｂ）、（ＩＩｂ）、または（ＩＩＩｂ）基のうちの１つであり；
【化３】
2013528929.tif 000003
あるいは２つの隣接するＲ6およびＲ7、Ｒ6およびＲ8、あるいはＲ7およびＲ8基が、それらが結合している原子と一緒に、合計で４〜６個、好ましくは５個、の原子を有する環を形成しており、この場合、該環は、飽和あるいは単不飽和または多価不飽和であってもよく、ならびに、該Ｒ6、Ｒ7、またはＲ8基が結合している原子に加えて、炭素原子をもっぱら有し、該環は、さらに５〜８員環、好ましくは６員環、に縮合していてもよく；
この場合、該（Ｉａ）、（ＩＩａ）、（ＩＩＩａ）、（Ｉｂ）、（ＩＩｂ）、または（ＩＩＩｂ）基における基および添え字は、それぞれ、以下のように定義される：
Ｘa、Ｘbは、それぞれ、ＮＲ4a、ＮＲ4b、Ｏ、Ｓ、ＰＲ4a、またはＰＲ4bであり；
Ｙa、Ｙbは、それぞれ、ＮＲ5a、ＮＲ5b、Ｏ、Ｓ、ＰＲ5a、またはＰＲ5bであり；
ここで、記号Ｘa、Ｘb、またはＹa、Ｙbのうちの少なくとも１つは、ＮＲ4a、ＮＲ4b、またはＮＲ5a、ＮＲ5bであり；
Ｒ1a、Ｒ1b、およびＲ3a、Ｒ3bは、それぞれ独立して、置換もしくは非置換のＣ1〜Ｃ20アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ1基または２つの隣接するＲ3基が、各場合において、それらが結合している炭素原子と一緒に、合計で３〜１２個の原子を有する環を形成し、この場合、該環は、飽和あるいは単不飽和または多価不飽和であってもよく、ならびに、炭素原子に加えて、Ｎ、Ｏ、およびＰから選択される１つ以上のヘテロ原子を有していてもよく、該環は、非置換あるいは一置換または多置換であってもよく、ならびに／あるいは、さらに３〜１２員環に縮合していてもよく；
この場合、該Ｒ1基またはＲ3基のうちの少なくとも１つは、それらがＸまたはＹに対してパラ位に配置されている場合、Ｓｉ、Ｇｅ、Ｏ、Ｓ、もしくはＰから選択されるヘテロ原子を介して、またはｓｐ3−混成炭素原子を介して、結合しており；
Ｒ2a、Ｒ2bは、それぞれ、置換もしくは非置換のＣ1〜Ｃ20アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ2基が、各場合において、それらが結合している炭素原子と一緒に、３〜１２個の炭素原子で構成される環を形成しており、この場合、該環は、飽和あるいは単不飽和または多価不飽和であってもよく、該環は、非置換あるいは一置換または多置換であってもよく、ならびに／あるいは、さらに３〜１２員環に縮合していてもよく；
ｌa、ｌb、ｎa、ｎbは、それぞれ独立して、０、１、２、３、または４であり、この場合、少なくともｌまたはｎは、１、２、３、または４であり；
ｍa、ｍbは、それぞれ、０、１、または２であり；
Ｒ4a、Ｒ4b、Ｒ5a、Ｒ5bは、それぞれ独立して、置換もしくは非置換のＣ6〜Ｃ30−アリールまたは置換もしくは非置換のＣ1〜Ｃ20−アルキルであり；
Ｒ6a、Ｒ6b、Ｒ7a、Ｒ7b、Ｒ8a、Ｒ8bは、それぞれ独立して、置換もしくは非置換のＣ1〜Ｃ20−アルキルまたは置換もしくは非置換のＣ6〜Ｃ30−アリール、５〜３０個の環原子を有する置換もしくは非置換のヘテロアリール、−Ｏ−Ｓｉ（Ｃ1〜Ｃ20−アルキル）3、−Ｏ−Ｓｉ（Ｃ6〜Ｃ30−アリール）3、Ｃ1〜Ｃ20−アルコキシ、Ｃ6〜Ｃ30−アリールオキシ、またはハロゲン化Ｃ1〜Ｃ20−アルキル基であり；
あるいは２つの隣接するＲ6およびＲ7、Ｒ6およびＲ8、あるいはＲ7およびＲ8基が、それらが結合している原子と一緒に、合計で３〜１２個の原子を有する環を形成し、この場合、該環は、飽和あるいは単不飽和または多価不飽和であってもよく、ならびに、該Ｒ6、Ｒ7、またはＲ8基が結合している原子に加えて、もっぱら炭素原子あるいはＮ、Ｏ、およびＰから選択される１つ以上のさらなるヘテロ原子を有していてもよく、該環は、非置換あるいは一置換または多置換であってもよく、ならびに／あるいは、さらに３〜１２員環に縮合していてもよい
として定義される、請求項１から５までのいずれか一項記載の有機発光ダイオード、有機太陽電池、またはスイッチング素子。
【請求項７】
前記一般式（Ｉ）、（ＩＩ）、または（ＩＩＩ）の前記置換カルバゾール誘導体の、前記Ｒ1、Ｒ2、Ｒ3、Ｒ4、またはＲ5基のうちの少なくとも１つ、好ましくは該Ｒ1またはＲ3基のうちの少なくとも１つが、Ｓｉ含有基である、請求項１から６までのいずれか一項記載の有機発光ダイオード、有機太陽電池、またはスイッチング素子。
【請求項８】
一般式（Ｉ）、（ＩＩ）、または（ＩＩＩ）：
【化４】
2013528929.tif 000004
［式中、
Ｘは、ＮＲ4、Ｏ、Ｓ、またはＰＲ4であり；
Ｙは、ＮＲ5、Ｏ、Ｓ、またはＰＲ5であり；
ここで、記号ＸおよびＹのうちの少なくとも１つはＮＲ4またはＮＲ5であり；
Ｒ1およびＲ3は、それぞれ独立して、置換もしくは非置換のＣ1〜Ｃ20−アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ1基または２つの隣接するＲ3基が、各場合において、それらが結合している炭素原子と一緒に、合計で３〜１２個の原子を有する環を形成し、この場合、該環は、飽和あるいは単不飽和または多価不飽和であってもよく、ならびに、炭素原子に加えて、Ｎ、Ｏ、およびＰから選択される１つ以上のヘテロ原子を有していてもよく、該環は、非置換あるいは一置換または多置換であってもよく、ならびに／あるいは、さらに３〜１２員環に縮合していてもよく；
この場合、該Ｒ1基またはＲ3基のうちの少なくとも１つは、それらがＸまたはＹに対してパラ位に配置されている場合、Ｓｉ、Ｇｅ、Ｏ、Ｓ、もしくはＰから選択されるヘテロ原子を介して、またはｓｐ3−混成炭素原子を介して、結合しており；
Ｒ2は、置換もしくは非置換のＣ1〜Ｃ20−アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ6Ｒ7Ｒ8、ハロゲン基、ハロゲン化Ｃ1〜Ｃ20−アルキル基、カルボニル（−ＣＯ（Ｒ6））、カルボニルチオ（−Ｃ＝Ｏ（ＳＲ6））、カルボニルオキシ（−Ｃ＝Ｏ（ＯＲ6））、オキシカルボニル（−ＯＣ＝Ｏ（Ｒ6））、チオカルボニル（−ＳＣ＝Ｏ（Ｒ6））、アミノ（−ＮＲ6Ｒ7）、ＯＨ、擬ハロゲン基、アミド（−Ｃ＝Ｏ（ＮＲ6））、−ＮＲ6Ｃ＝Ｏ（Ｒ7）、ホスホネート（−Ｐ（Ｏ）（ＯＲ6）2）、ホスフェート（−ＯＰ（Ｏ）（ＯＲ6）2）、ホスフィン（−ＰＲ6Ｒ7）、ホスフィンオキシド（−Ｐ（Ｏ）Ｒ62）、スルフェート（−ＯＳ（Ｏ）2ＯＲ6）、スルホキシド（−Ｓ（Ｏ）Ｒ6）、スルホネート（−Ｓ（Ｏ）2ＯＲ6）、スルホニル（−Ｓ（Ｏ）2Ｒ6）、スルホンアミド（−Ｓ（Ｏ）2ＮＲ6Ｒ7）、ＮＯ2、ボロン酸エステル（−ＯＢ（ＯＲ6）2）、イミノ（−Ｃ＝ＮＲ6Ｒ7）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
あるいは２つの隣接するＲ2基が、各場合において、それらが結合している炭素原子と一緒に、３〜１２個の炭素原子で構成される環を形成しており、この場合、該環は、飽和あるいは単不飽和または多価不飽和であってもよく、該環は、非置換あるいは一置換または多置換であってもよく、ならびに／あるいは、さらに３〜１２員環に縮合していてもよく；
ｌ、ｎは、それぞれ独立して、０、１、２、３、または４であり、この場合、少なくともｌまたはｎは、１、２、３、または４であり；
ｍは、０、１、または２であり；
Ｒ4、Ｒ5は、それぞれ独立して、置換もしくは非置換のＣ6〜Ｃ30−アリールまたは置換もしくは非置換のＣ1〜Ｃ20−アルキルであり；
Ｒ6、Ｒ7、Ｒ8は、それぞれ独立して、置換もしくは非置換のＣ1〜Ｃ20−アルキルまたは置換もしくは非置換のＣ6〜Ｃ30−アリール、５〜３０個の環原子を有する置換もしくは非置換のヘテロアリール、−Ｏ−Ｓｉ（Ｃ1〜Ｃ20−アルキル）3、−Ｏ−Ｓｉ（Ｃ6〜Ｃ30−アリール）3、Ｃ1〜Ｃ20−アルコキシ、Ｃ6〜Ｃ30−アリールオキシ、またはハロゲン化Ｃ1〜Ｃ20−アルキル基であり；
あるいは２つの隣接するＲ6およびＲ7、Ｒ6およびＲ8、あるいはＲ7およびＲ8基が、それらが結合している原子と一緒に、合計で３〜１２個の原子を有する環を形成し、この場合、該環は、飽和あるいは単不飽和または多価不飽和であってもよく、ならびに、該Ｒ6、Ｒ7、またはＲ8基が結合している原子に加えて、もっぱら炭素原子あるいはＮ、Ｏ、およびＰから選択される１つ以上のさらなるヘテロ原子を有していてもよく、該環は、非置換あるいは一置換または多置換であってもよく、ならびに／あるいは、さらに３〜１２員環に縮合していてもよい］のカルバゾール誘導体。
【請求項９】
陽極Ａｎおよび陰極Ｋａおよび該陽極と該陰極との間に配置された発光層Ｅ、ならびに、場合により、電子／励起子に対する少なくとも１つのブロッキング層、正孔／励起子に対する少なくとも１つのブロッキング層、少なくとも１つの正孔注入層、少なくとも１つの正孔伝導体層、少なくとも１つの電子注入層、および少なくとも１つの電子伝導体層からなる群より選択される少なくとも１つのさらなる層を含み、前記一般式（Ｉ）、（ＩＩ）、または（ＩＩＩ）の該少なくとも１種の置換カルバゾール誘導体が該発光層Ｅおよび／または該少なくとも１つのさらなる層中に存在する、請求項１から７までのいずれか一項記載の有機発光ダイオード。
【請求項１０】
前記一般式（Ｉ）、（ＩＩ）、または（ＩＩＩ）の前記少なくとも１種の置換カルバゾール誘導体が、少なくとも１種の発光体材料と一緒に、マトリックス材料として前記発光層Ｅ中に存在する、請求項９記載の有機発光ダイオード。
【請求項１１】
前記発光層において使用される前記発光体材料が、一般式（ＩＶ）
【化５】
2013528929.tif 000005
［式中、記号は、それぞれ、以下のように定義される：
Ｍ1は、個々の金属原子にとって可能な任意の酸化状態における、元素周期表（ＣＡＳバージョン）のＩＢ族、ＩＩＢ族、ＩＩＩＢ族、ＩＶＢ族、ＶＢ族、ＶＩＢ族、ＶＩＩＢ族、ランタノイド、およびＩＩＩＡ族の金属からなる群より選択される金属原子であり；
カルベンは、非荷電またはモノアニオン性の、単座、二座、または三座であってもよいカルベン配位子であり、該カルベン配位子は、ビスカルベン配位子またはトリスカルベン配位子であってもよく；
Ｌは、モノアニオン性またはジアニオン性配位子であり、単座または二座であってもよく；
Ｋは、非荷電の単座または二座配位子であり；
ｑは、カルベン配位子の数であり、この場合、ｎは、少なくとも１であり、ならびにｑ＞１の場合の式Ｉの錯体における該カルベン配位子は、同じであってもまたは異なっていてもよく；
ｒは、配位子Ｌの数であり、この場合、ｍは、０または≧１であってもよく、ならびにｒ＞１の場合の該配位子Ｌは、同じであってもまたは異なっていてもよく；
ｏは、配位子Ｋの数であり、この場合、ｏは０または≧１であってもよく、ならびにｏ＞１の場合の該配位子Ｋは、同じであっても異なっていてもよく；
ｐは、該錯体の電荷であり、０、１、２、３、または４であり；
Ｗは、モノアニオン性対イオンであり；
この場合、ｑ＋ｒ＋ｏの合計および該電荷ｐは、ｎが少なくとも１である条件において、使用される金属原子の酸化状態および配位数、錯体の電荷およびカルベン、Ｌ配位子、およびＫ配位子の配座数に、ならびにカルベンおよびＬ配位子の電荷に依存する］の少なくとも１種のカルベン錯体である、請求項１０記載の有機発光ダイオード。
【請求項１２】
前記有機発光ダイオードが、少なくとも１つのさらなる層として、正孔に対するブロッキング層を含み、該正孔に対するブロッキング層が一般式（Ｖ）
【化６】
2013528929.tif 000006
［式中、
Ａは、ＮＲ12、Ｓ、またはＯであり；
Ｒ12は、置換もしくは非置換のＣ1〜Ｃ20−アルキル、置換もしくは非置換のＣ6〜Ｃ30−アリール、または５〜３０個の環原子を有する置換もしくは非置換のヘテロアリールであり；
Ｒ9、Ｒ10、Ｒ11は、それぞれ独立して、置換もしくは非置換のＣ1〜Ｃ20−アルキル、または置換もしくは非置換のＣ6〜Ｃ30−アリール、または一般式（ａ）
【化７】
2013528929.tif 000007
の構造であり；
Ｒa、Ｒbは、それぞれ独立して、置換もしくは非置換のＣ1〜Ｃ20アルキル、置換もしくは非置換のＣ6〜Ｃ30−アリール、５〜３０個の環原子を有する置換もしくは非置換のヘテロアリール、あるいは、Ｃ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ12Ｒ13Ｒ14、ハロゲン基、ハロゲン化Ｃ1〜Ｃ20−アルキル基、カルボニル（−ＣＯ（Ｒ12））、カルボニルチオ（−Ｃ＝Ｏ（ＳＲ12））、カルボニルオキシ（−Ｃ＝Ｏ（ＯＲ12））、オキシカルボニル（−ＯＣ＝Ｏ（Ｒ12））、チオカルボニル（−ＳＣ＝Ｏ（Ｒ12））、アミノ（−ＮＲ12Ｒ13）、ＯＨ、擬ハロゲン基、アミド（−Ｃ＝Ｏ（ＮＲ12））、−ＮＲ12Ｃ＝Ｏ（Ｒ13）、ホスホネート（−Ｐ（Ｏ）（ＯＲ12）2）、ホスフェート（−ＯＰ（Ｏ）（ＯＲ12）2）、ホスフィン（−ＰＲ12Ｒ13）、酸化ホスフィン（−Ｐ（Ｏ）Ｒ122）、スルフェート（−ＯＳ（Ｏ）2ＯＲ12）、スルホキシド（−Ｓ（Ｏ）Ｒ12）、スルホネート（−Ｓ（Ｏ）2ＯＲ12）、スルホニル（−Ｓ（Ｏ）2Ｒ12）、スルホンアミド（−Ｓ（Ｏ）2ＮＲ12Ｒ13）、ＮＯ2、ボロン酸エステル（−ＯＢ（ＯＲ12）2）、イミノ（−Ｃ＝ＮＲ12Ｒ13）、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり；
Ｒ12、Ｒ13、Ｒ14は、それぞれ独立して、置換もしくは非置換のＣ1〜Ｃ20−アルキル、または置換もしくは非置換のＣ6〜Ｃ30−アリールであり；
ｓ、ｔは、それぞれ独立して、０、１、２、または３であり；ｑまたはｒが０の場合、該アリール基のすべての置換可能な位置は、水素によって置換されており；
この場合、該式（ａ）における基および添え字であるＡ’’’、Ｒ9’’’、Ｒ10’’’、Ｒ11’’’、Ｒa’’’、Ｒb’’’、ｓ’’’、およびｔ’’’は、それぞれ独立して、該一般式（Ｖ）の該化合物の基および添え字であるＡ、Ｒ9、Ｒ10、Ｒ11、Ｒa、Ｒb、ｓ、およびｔに対して定義された通りである］の少なくとも１種の化合物を含む、請求項９から１１までのいずれか一項記載の有機発光ダイオード。
【請求項１３】
請求項１から７までまたは８のいずれか一項記載の一般式（Ｉ）、（ＩＩ）、または（ＩＩＩ）の少なくとも１種の置換カルバゾール誘導体と少なくとも１種の発光体材料とを含む発光層。
【請求項１４】
請求項１から７までまたは８のいずれか一項記載の一般式（Ｉ）、（ＩＩ）、または（ＩＩＩ）の置換カルバゾール誘導体を含む、有機発光ダイオード、有機太陽電池、またはスイッチング素子における、マトリックス材料、正孔／励起子ブロッカー材料、電子／励起子ブロッカー材料、正孔注入材料、電子注入材料、正孔伝導体材料または電子伝導体材料。
【請求項１５】
定置型画像表示装置、可動型画像表示装置；照明装置；キーボード；衣服；家具および壁紙からなる群より選択される、請求項１から７までまたは９から１２までのいずれか一項記載の少なくとも１種の有機発光ダイオードを含むデバイス。
【手続補正２】
【補正対象書類名】明細書
【補正対象項目名】００１４
【補正方法】変更
【補正の内容】
【００１４】
Ｊ．Ａｍ．Ｃｈｅｍ．Ｓｏｃ．  ２００８，１３０，１５８２３−１５８３５は、アリール縮合およびヘテロアリール縮合［ａ］カルバゾールを製造するための特定の方法に関する。当該特定の合成方法により、インドール骨格のＣ3位置に隣接するメチル基を有するカルバゾールが得られる。Ｊ．Ａｍ．Ｃｈｅｍ．Ｓｏｃ．  ２００８，１３０，１５８２３−１５８３５によれば、アリール環化カルバゾールおよびヘテロアリール環化カルバゾール（ＡＨＡＣｓ）は、その生物学的および薬理学的活性に起因する多くの用途に加えて、ＯＬＥＤにおいても使用することができる。Ｊ．Ａｍ．Ｃｈｅｍ．Ｓｏｃ．  ２００８，１３０，１５８２３−１５８３５における第３表の実施例は、もっぱら、メチル基によって置換されているカルバゾール誘導体に言及している。